(57)【要約】  局所的な熱重合反応が起こらない、射出安定性に優れた活性エネルギー線硬化型インクジェットインクおよびそれを用いた画像形成方法を提供する。本発明は光重合性化合物、光開始剤およびゲル化剤を含有し、温度により可逆的にゾルゲル相転移する活性光線硬化型インクジェットインクであって、光重合性化合物が、ｎ個（ｎは２以上の整数）以上の（メタ）アクリレートエステルユニットを有し、次式で表される、分子量が２８０〜１５００の範囲の化合物Ａと、ｎ−１個の（メタ）アクリレートエステルユニットおよび水酸基を有し、次式で表される、分子量が２８０〜１５００の範囲の化合物Ｂとの組み合わせを、１組または複数組含み（下記式中、ｎは２以上の整数を表し、Ｒは分岐してもよい直鎖状または環状であり、酸素原子または窒素原子を含んでいてもよい、ｎ価の炭化水素基を表す。化合物ＡおよびＢにおいて、ｎは同一の整数であり、Ｒは同一の構造を表す。）少なくとも１組の前記化合物Ａと前記化合物Ｂとの組み合わせにおいて、前記化合物Ｂの含有量は、その化合物Ｂに対応する化合物Ａの全質量に対して、５〜１５質量％であり、ゲル化剤の含有量が、インク全質量に対して０．５〜７．０質量％であり、ゲル化温度が５０℃以上である活性光線硬化型インクジェットインクである。  【化１】2015033584.tif 000039
2015033584.tif 000002
【特許請求の範囲】
【請求項１】
光重合性化合物、光開始剤およびゲル化剤を含有し、温度により可逆的にゾルゲル相転移する活性光線硬化型インクジェットインクであって、
前記光重合性化合物は、ｎ個（ｎは２以上の整数）以上の（メタ）アクリレートエステルユニットを有し、次式で表される、分子量が２８０〜１５００の範囲の化合物Ａと、
ｎ−１個の（メタ）アクリレートエステルユニットおよび水酸基を有し、次式で表される、分子量が２８０〜１５００の範囲の化合物Ｂとの組み合わせを、１組または複数組含み、
【化１】
2015033584.tif 000034
（上記式中、ｎは２以上の整数を表し、Ｒは分岐してもよい直鎖状または環状であり、酸素原子または窒素原子を含んでいてもよい、ｎ価の炭化水素基を表す。化合物ＡおよびＢにおいて、ｎは同一の整数であり、Ｒは同一の構造を表す。）
少なくとも１組の前記化合物Ａと前記化合物Ｂとの組み合わせにおいて、前記化合物Ｂの含有量は、その化合物Ｂに対応する化合物Ａの全質量に対して、５〜１５質量％であり、
前記ゲル化剤の含有量は、前記インク全質量に対して０．５〜７．０質量％であり、
前記インクのゲル化温度は５０℃以上であることを特徴とする活性光線硬化型インクジェットインク。
【請求項２】
インク中の、化合物Ｂの含有量がその化合物Ｂに対応する化合物Ａの全質量に対して５〜１５質量％となる組み合わせを構成する化合物Ａおよび化合物Ｂの全質量は、化合物Ｂの含有量がその化合物Ｂに対応する化合物Ａの全質量に対して５〜１５質量％とならない組み合わせを構成する化合物Ａおよび化合物Ｂの全質量よりも多いことを特徴とする、請求項１に記載の活性光線硬化型インクジェットインク。
【請求項３】
前記化合物Ａが、下記（１）及び（２）のうちの少なくとも一種の（メタ）アクリレート化合物であることを特徴とする請求項１または２に記載の活性光線硬化型インクジェットインク。
（１）分子内に（−Ｃ（ＣＨ３）Ｈ−ＣＨ２−Ｏ−）又は（−ＣＨ２−ＣＨ２−Ｏ−）で表される構造を３〜１４個含有する二官能（メタ）アクリレート化合物
（２）分子内に環状構造を持つ二官能以上の（メタ）アクリレート化合物
【請求項４】
すべての前記化合物Ａと前記化合物Ｂとの組み合わせにおいて、前記化合物Ｂの含有量は、その化合物Ｂに対応する化合物Ａの全質量に対して、５〜１５質量％であることを特徴とする請求項１〜３のいずれか１項に記載のインクジェットインク。
【請求項５】
前記化合物Ａと化合物Ｂとの組み合わせが、下記一般式（３）−Ａで表される化合物と下記一般式（３）−Ｂで表される化合物との組み合わせ、下記一般式（４）−Ａで表される化合物と下記一般式（４）−Ｂで表される化合物との組み合わせ、下記一般式（５）−Ａで表される化合物と下記一般式（５）−Ｂで表される化合物との組み合わせ、下記一般式（６）−Ａで表される化合物と下記一般式（６）−Ｂで表される化合物のいずれかとの組み合わせ、のうちの少なくとも一種であることを特徴とする請求項１〜４のいずれか１項に記載の活性光線硬化型インクジェットインク。
【化２】
2015033584.tif 000035
（上記式中、ｏ、ｐ、ｑは、ｏ＋ｐ＋ｑ=２〜６の条件を満たす整数を表す。）
【化３】
2015033584.tif 000036
（上記式中、ｒ、ｓ、ｔは、ｒ＋ｓ＋ｔ＝５〜１０の条件を満たす整数を表す。）
【化４】
2015033584.tif 000037
【化５】
2015033584.tif 000038
【請求項６】
分子量が２８０〜１５００の範囲に含まれない化合物を実質的に含まないことを特徴とする、請求項１〜５のいずれか１項に記載の活性光線硬化型インクジェットインク。
【請求項７】
色材をさらに含有することを特徴とする、請求項１〜６のいずれか１項に記載のインクジェットインク。
【請求項８】
請求項１〜７のいずれか１項に記載の活性光線硬化型インクジェットインクを用いる画像形成方法であって、
前記インクを５０〜１００℃の状態でインクジェットヘッドより吐出し、前記インクが記録材料に着弾する時の記録材料の温度を、前記インクのゾルゲル相転移温度の−２０〜−１０℃の範囲内にすることを特徴とする画像形成方法。
【請求項９】
複数のインクジェット記録ヘッドを収容するヘッドキャリッジと、インクジェットインクを保有するインクタンクと、前記インクタンク及び前記ヘッドキャリッジに接続されたインク流路と、活性光線照射部と、温度制御部とを有するインクジェット記録装置において、前記インクタンクから前記インクジェット記録ヘッドまでの少なくとも一部に加熱部位を有し、前記インクジェット記録ヘッドおよび前記インク流路の全部または一部は金属部材からなり、請求項１〜７のいずれか１項に記載のインクをさらに有する、インクジェット記録装置。
【発明の詳細な説明】
【技術分野】
【０００１】
本発明は、活性光線硬化型インクジェットインクおよび画像形成方法に関する。
【背景技術】
【０００２】
インクジェット記録方式は、簡易かつ安価に画像を形成できることから、各種印刷分野で用いられている。インクジェット記録方式の一つに、インクジェットインクの液滴を記録媒体に着弾させた後、紫外線を照射してインクを硬化させ、画像を形成する紫外線硬化型インクジェット方式がある。紫外線硬化型インクジェット方式は、インク吸収性のない記録媒体にも、高い耐擦過性及び密着性を有する画像を形成できるため、近年注目されつつある（例えば、特許文献１，２参照）。
紫外線硬化型インクジェット方式を用いて、温度により可逆的にゾルゲル相転移する活性光線硬化型インクを記録媒体上に記録する場合、インクを５０℃を超える温度で加熱して溶液状態としてからインクジェットヘッドより吐出している。
【先行技術文献】
【特許文献】
【０００３】
【特許文献１】特開２０１２−２３６９９８号公報
【特許文献２】米国特許出願公開第２０１２／０２８７１９９号明細書
【発明の概要】
【発明が解決しようとする課題】
【０００４】
ところが、紫外線硬化型インクジェット方式を用いて、インクを記録媒体上に記録する場合、インクが局所的に熱重合反応して重合析出することがあった。この重合析出により、ヘッドのノズル詰まりが引き起こされることが懸念されていた。この場合、重合禁止剤を添加するのみでは、上述の局所的な熱重合を抑えることはできなかった。そのため、局所的な熱重合反応が起こらない、射出安定性に優れたインクジェットインクが求められていた。【０００５】
本発明は、局所的な熱重合反応が起こらない、射出安定性に優れた活性光線硬化型インクジェットインク、それを用いた画像形成方法およびそれを用いたインクジェット記録装置を提供することを目的とする。
【課題を解決するための手段】
【０００６】
本発明は以下の発明に関する。
１．光重合性化合物、光開始剤およびゲル化剤を含有し、温度により可逆的にゾルゲル相転移する活性光線硬化型インクジェットインクであって、前記光重合性化合物は、ｎ個（ｎは２以上の整数）以上の（メタ）アクリレートエステルユニットを有し、次式で表される、分子量が２８０〜１５００の範囲の化合物Ａと、ｎ−１個の（メタ）アクリレートエステルユニットおよび水酸基を有し、次式で表される、分子量が２８０〜１５００の範囲の化合物Ｂとの組み合わせを、１組または複数組含み、
【化１】
2015033584.tif 000003
（上記式中、ｎは２以上の整数を表し、Ｒは分岐してもよい直鎖状または環状であり、酸素原子または窒素原子を含んでいてもよい、ｎ価の炭化水素基を表す。化合物ＡおよびＢにおいて、ｎは同一の整数であり、Ｒは同一の構造を表す。）
少なくとも１組の前記化合物Ａと前記化合物Ｂとの組み合わせにおいて、前記化合物Ｂの含有量は、その化合物Ｂに対応する化合物Ａの全質量に対して、５〜１５質量％であり、
前記ゲル化剤の含有量は、前記インク全質量に対して０．５〜７．０質量％であり、
前記インクのゲル化温度は５０℃以上であることを特徴とする活性光線硬化型インクジェットインク。
２．インク中の、化合物Ｂの含有量がその化合物Ｂに対応する化合物Ａの全質量に対して５〜１５質量％となる組み合わせを構成する化合物Ａおよび化合物Ｂの全質量は、化合物Ｂの含有量がその化合物Ｂに対応する化合物Ａの全質量に対して５〜１５質量％とならない組み合わせを構成する化合物Ａおよび化合物Ｂの全質量よりも多いことを特徴とする、上記１に記載の活性光線硬化型インクジェットインク。
３．前記化合物Ａが、下記（１）及び（２）のうちの少なくとも一種の（メタ）アクリレート化合物であることを特徴とする上記１または２に記載の活性光線硬化型インクジェットインク。
（１）分子内に（−Ｃ（ＣＨ３）Ｈ−ＣＨ２−Ｏ−）又は（−ＣＨ２−ＣＨ２−Ｏ−）で表される構造を３〜１４個含有する二官能（メタ）アクリレート化合物
（２）分子内に環状構造を持つ二官能以上の（メタ）アクリレート化合物
４．すべての前記化合物Ａと前記化合物Ｂとの組み合わせにおいて、前記化合物Ｂの含有量は、その化合物Ｂに対応する化合物Ａの全質量に対して、５〜１５質量％であることを特徴とする上記１〜３のいずれか１項に記載のインクジェットインク。
５．前記化合物Ａと化合物Ｂとの組み合わせが、下記一般式（３）−Ａで表される化合物と下記一般式（３）−Ｂで表される化合物との組み合わせ、下記一般式（４）−Ａで表される化合物と下記一般式（４）−Ｂで表される化合物との組み合わせ、下記一般式（５）−Ａで表される化合物と下記一般式（５）−Ｂで表される化合物との組み合わせ、下記一般式（６）−Ａで表される化合物と下記一般式（６）−Ｂで表される化合物のいずれかとの組み合わせ、のうちの少なくとも一種であることを特徴とする上記１〜４のいずれか１項に記載の活性光線硬化型インクジェットインク。
【化２】
2015033584.tif 000004
（上記式中、ｏ、ｐ、ｑは、ｏ＋ｐ＋ｑ=２〜６の条件を満たす整数を表す。）
【化３】
2015033584.tif 000005
（上記式中、ｒ、ｓ、ｔは、ｒ＋ｓ＋ｔ＝５〜１０の条件を満たす整数を表す。）
【化４】
2015033584.tif 000006
６．分子量が２８０〜１５００の範囲に含まれない化合物を実質的に含まないことを特徴とする、上記１〜５のいずれか１項に記載の活性光線硬化型インクジェットインク。
７．色材をさらに含有することを特徴とする、上記１〜６のいずれか１項に記載のインクジェットインク。
８．上記１〜７のいずれか１項に記載の活性光線硬化型インクジェットインクを用いる画像形成方法であって、前記インクを５０〜１００℃の状態でインクジェットヘッドより吐出し、前記インクが記録材料に着弾する時の記録材料の温度を、前記インクのゾルゲル相転移温度の−２０〜−１０℃の範囲内にすることを特徴とする画像形成方法。
９．複数のインクジェット記録ヘッドを収容するヘッドキャリッジと、インクジェットインクを保有するインクタンクと、前記インクタンク及び前記ヘッドキャリッジに接続されたインク流路と、活性光線照射部と、温度制御部とを有するインクジェット記録装置において、前記インクタンクから前記インクジェット記録ヘッドまでの少なくとも一部に加熱部位を有し、前記インクジェット記録ヘッドおよび前記インク流路の全部または一部は金属部材からなり、請求項１〜７のいずれか１項に記載のインクをさらに有する、インクジェット記録装置。
【発明の効果】
【０００７】
本発明によれば、局所的な熱重合反応が起こらない、射出安定性に優れた活性光線硬化型インクジェットインク、それを用いた画像形成方法およびそれを用いたインクジェット記録装置が提供される。
【図面の簡単な説明】
【０００８】
【図１】図１Ａはライン記録方式のインクジェット記録装置の要部の構成の一例を示す側面図であり、図１Ｂはその上面図である。
【図２】シリアル記録方式のインクジェット記録装置の要部の構成の一例を示す図である。
【図３】一般的な脱水エステル交換法のフロー図である。
【発明を実施するための形態】
【０００９】
以下に、実施形態を挙げて本発明の説明を行うが、本発明は以下の実施形態に限定されるものではない。
【００１０】
＜活性光線硬化型インクジェットインク＞
本発明者らは、上述の課題を解決するべく、活性光線硬化型インクジェットインクの局所的な熱重合反応の原因について検討を行った。その結果、インクジェットヘッド、およびプリンター流路にアルミニウム（Ａｌ）またはステンレス（ＳＵＳ）などの金属部材を用いて、特に８０℃以上の温度で金属部材とインクを接触させたときに、インクが局所的に熱重合反応して重合析出が発生することを知見した。重合析出した理由は定かではないが、インクがＡｌまたはＳＵＳなどの金属部材に接した際にラジカルが発生し、インクが局所的にラジカル熱重合したためだと考えられる。なお、公知のゲル化剤含有ＵＶインクにおいて、このような重合析出が起こることやそのメカニズムについては、知られていない。
本発明者らは、後述の化合物Ａ、Ｂの少なくとも１つの組み合わせにおいて、化合物Ａに対する化合物Ｂの含有量が５質量％以上であると重合析出が抑えられる。しかしながら、すべての化合物Ａ、Ｂの組み合わせにおいて、化合物Ｂの含有量が５質量％未満であると、加熱されたインクがインクジェット記録装置内あるいはインクジェットヘッド内のＡｌまたはＳＵＳ部材などと接液した場合、特にインクの加熱部位（特に８０℃以上）において当該加熱部位の近傍にＡｌまたはＳＵＳ部材がある場合に、局所的に重合析出が発生することを知見した。またすべての化合物Ａ、Ｂの組み合わせにおいて、化合物Ａに対する化合物Ｂの含有量が１５質量％を超えると、ＵＶ硬化性が著しく低下し、所望の線速で画像形成した場合、印刷物の十分な硬化膜物性が確保できず、更に、結晶性ゲル化剤の溶解性が低下し、インク中のゲル化剤が析出・分離することを知見した。
本発明者らはさらに、５０℃以上でゾル状態となるインクを、インクジェットヘッドから安定に吐出させる為には、分子量が２８０〜１５００の範囲の光重合性化合物をインクに用いることが好ましいことを知見した。理由は定かではないがノズル面における重合性化合物の揮発を防止できるからである。実施形態に係るインクは上記知見に基づくものである。
以上のことから、本発明に係るインクジェットインクはインクタンクからインクジェットヘッドまでのインク流路の少なくとも一部に加熱部位を有するインクジェット記録装置においてその効果をより顕著に発揮するものである。加熱部位の場所に関してはインクをゾル化しインク流動性及び吐出安定性を良好にできれば、特に限定はないがインクタンク、サブインクタンクまたはインクジェットヘッドの少なくともいずれかに加熱部位を有することが好ましく、インクタンク、サブインクタンクのいずれかに加熱部位を有し、かつインクジェットヘッドにも加熱部位を有していることがより好ましい。
【００１１】
即ち、実施形態に係るインクは、光重合性化合物、光開始剤およびゲル化剤を含有し、温度により可逆的にゾルゲル相転移する活性光線硬化型インクジェットインクであって、光重合性化合物は、ｎ個（ｎは２以上の整数）以上の（メタ）アクリレートエステルユニットを有し、次式で表される、分子量が２８０〜１５００の範囲の化合物Ａと、ｎ−１個の（メタ）アクリレートエステルユニットおよび水酸基を有し、次式で表される、分子量が２８０〜１５００の範囲の化合物Ｂとの組み合わせを、１組または複数組含み、
【化５】
2015033584.tif 000007
（上記式中、ｎは２以上の整数を表し、Ｒは分岐してもよい直鎖状または環状であり、酸素原子または窒素原子を含んでいてもよい、ｎ価の炭化水素基を表す。化合物ＡおよびＢにおいて、ｎは同一の整数であり、Ｒは同一の構造を表す。）
少なくとも１組の前記化合物Ａと前記化合物Ｂとの組み合わせにおいて、前記化合物Ｂの含有量は、その化合物Ｂに対応する化合物Ａの全質量に対して、５〜１５質量％であり、
ゲル化剤の含有量は、インク全質量に対して０．５〜７．０質量％であり、インクのゲル化温度は５０℃以上である活性光線硬化型インクジェットインクである。
実施形態に係るインクは、局所的な熱重合反応が起こらず、保存安定性と射出安定性に優れる。また高速で画像形成した場合であっても印刷物の十分な硬化膜物性を確保できる。
【００１２】
「（メタ）アクリレート」は、「アクリレート」、「メタクリレート」の双方又はいずれかをいい、「（メタ）アクリル」は「アクリル」、「メタクリル」の双方又はいずれかをいう。
【００１３】
［光重合性化合物］
光重合性化合物は、活性光線により架橋または重合する化合物である。活性光線は、例えば電子線、紫外線、α線、γ線、およびエックス線等であり、好ましくは紫外線および電子線である。実施形態に係るインクは、光重合性化合物として、同一のＲを有する化合物Ａと化合物Ｂとの組み合わせを含み、化合物Ａはｎ個のアクリレートエステルを有し、化合物Ｂはｎ−１個のアクリレートエステルおよび水酸基を有する。少なくとも１組の化合物Ａと化合物Ｂとの組み合わせにおいて、前記化合物Ｂの含有量は、その化合物Ｂに対応する化合物Ａの全質量に対して、５〜１５質量％である。化合物Ａおよび化合物Ｂとして、分子量が２８０〜１５００の範囲に含まれる化合物を用いることで、ノズル面における重合性化合物の揮発を防止することができ、出射性および連続出射性を良好にすることができる。
【００１４】
化合物Ａに対する化合物Ｂの含有量は、５質量％以上１５質量％未満であることが好ましい。上記下限値以上とすることで局所的な重合析出を防止でき、また上記上限値以下とすることでＵＶ硬化性の低下を防ぐことができ、所望の線速で画像形成した場合にも、印刷物の十分な硬化膜物性を確保することができるからである。化合物Ａに対する化合物Ｂの含有量は、５質量％以上１０質量％未満がより好ましい。
【００１５】
実施形態に係るインクに、化合物Ａと化合物Ｂとの組み合わせが複数存在する場合、その化合物Ｂに対応する化合物Ａの全質量に対する化合物Ｂの含有量が５〜１５質量％となる組み合わせ（以下、第１の組み合わせともいう。）と、その化合物Ｂに対応する化合物Ａの全質量に対する化合物Ｂの含有量が５〜１５質量％とならない組み合わせ（以下、第２の組み合わせともいう。）との両方がインクに含まれてもよい。このとき、第１の組み合わせを構成する化合物Ａおよび化合物Ｂの全質量が、第２の組み合わせを構成する化合物Ａおよび化合物Ｂの全質量よりも多い場合、上記局所的な重合を防止する効果をより高めることができる。
【００１６】
化合物Ａとしては、分子量が２８０〜１５００の範囲、より好ましくは分子量が３００〜７５０の範囲の、ｎ個のアクリレートエステルを有する２官能以上の化合物が好ましい。
【００１７】
実施形態に係るインクにおいて、化合物Ａは、下記（１）及び（２）のうちの少なくとも一種の（メタ）アクリレート化合物であることが好ましい。線速５０ｍ／ｓ以上の高速で画像形成した場合に印刷物の十分な硬化膜物性を確保できるからである。
（１）分子内に（−Ｃ（ＣＨ３）Ｈ−ＣＨ２−Ｏ−）又は（−ＣＨ２−ＣＨ２−Ｏ−）で表される構造を３〜１４個含有する二官能（メタ）アクリレート化合物
（２）分子内に環状構造を持つ二官能以上の（メタ）アクリレート化合物
【００１８】
化合物Ａは、下記一般式（３）−Ａ〜（６）−Ａで表わされる３官能（メタ）アクリレート化合物のうちの少なくとも一種であることがより好ましい。
【化６】
2015033584.tif 000008
（上記式中、ｏ、ｐ、ｑは、ｏ＋ｐ＋ｑ=２〜６の条件を満たす整数を表す。）
【化７】
2015033584.tif 000009
（上記式中、ｒ、ｓ、ｔは、ｒ＋ｓ＋ｔ＝５〜１０の条件を満たす整数を表す。）
【化８】
2015033584.tif 000010
【００１９】
化合物Ａとしては、例えば、以下の表にまとめられた（メタ）アクリレート化合物を用いることが好ましい。
【化９】
2015033584.tif 000011
【化１０】
2015033584.tif 000012
【００２０】
分子量が２８０〜１５００の範囲の（メタ）アクリレート化合物の中でも、高速液体クロマトグラフ質量分析法による純度が９５．０％未満であるものが好ましい。上述の熱による局所的な重合反応（重合析出）を効果的に防止できるからである。
【００２１】
化合物Ｂとしては、ｎ−１個のアクリレートエステルおよび水酸基を有する、分子量が２８０〜１５００の範囲にある化合物を用いることが好ましい。構造中に水酸基を有する化合物を用いることで、重合析出を防止できるからである。重合析出を防止できる理由は定かではないが、化合物Ｂの構造中の水酸基が重合禁止剤として働くことで重合析出が抑えられると考えられる。なお、化合物Ｂに換えて、例えば化合物Ｂとは基本骨格が異なるアルコールを添加した場合、局所的な熱重合を抑制することは困難である。なお、化合物Ｂとしては、以下の式において、アクリレートエステルまたは水酸基以外の部分が化合物Ａと同一の構造を有するものを用いる。
【００２２】
化合物Ｂとしては、例えば以下の（３）−Ｂ〜（６）−Ｂにより表わされる化合物であることがより好ましい。
【化１１】
2015033584.tif 000013
（上記式中、ｏ、ｐ、ｑは、ｏ＋ｐ＋ｑ=２〜６の条件を満たす整数を表す。）
【化１２】
2015033584.tif 000014
（上記式中、ｒ、ｓ、ｔは、ｒ＋ｓ＋ｔ＝５〜１０の条件を満たす整数を表す。）
【化１３】
2015033584.tif 000015
【００２３】
上記ノズル面における重合性化合物の揮発を防止することができ、出射性および連続出射性を良好にする効果をより高めるためには、すべての前記化合物Ａと前記化合物Ｂとの組み合わせにおいて、化合物Ａに対する化合物Ｂの含有量は、５質量％以上１５質量％未満であることが好ましい。
【００２４】
実施形態に係るインクに含まれる光重合性化合物は、分子量が２８０〜１５００の範囲に含まれない化合物を実質的に含まない場合に、ノズル面における重合性化合物の揮発をさらに防止することができ、出射性および連続出射性をさらに良好にすることができる。実質的に含まないとは、ノズル面における重合性化合物の揮発を防止することができる限りにおいて、分子量が２８０〜１５００の範囲に含まれない光重合性化合物を本発明の効果を奏する範囲において含んでよいことを意味する。
【００２５】
実施形態に係るインクは、化合物Ａまたは化合物Ｂ以外に、ラジカル重合性化合物またはカチオン重合性化合物を含んでもよく、好ましくはラジカル重合性化合物を含んでもよい。ラジカル重合性化合物またはカチオン重合性化合物は、多官能の化合物でもよい。
ラジカル重合性化合物は、ラジカル重合可能な不飽和二重結合を有する化合物（モノマー、オリゴマー、ポリマーあるいはこれらの混合物）である。ラジカル重合性化合物は、活性光線硬化型インクジェットインク中に、一種のみが含まれていてもよく、二種類以上が含まれていてもよい。
【００２６】
ラジカル重合可能な不飽和二重結合を有する化合物の例には、不飽和カルボン酸とその塩、不飽和カルボン酸エステル化合物、不飽和カルボン酸ウレタン化合物、不飽和カルボン酸アミド化合物およびその無水物、アクリロニトリル、スチレン、不飽和ポリエステル、不飽和ポリエーテル、不飽和ポリアミド、不飽和ウレタン等が挙げられる。不飽和カルボン酸の例には、（メタ）アクリル酸、イタコン酸、クロトン酸、イソクロトン酸、マレイン酸などが含まれる。
【００２７】
なかでも、ラジカル重合性化合物は、不飽和カルボン酸エステル化合物であることが好ましく、（メタ）アクリレート化合物であることがより好ましい。（メタ）アクリレート化合物は、後述するモノマーだけでなく、オリゴマー、モノマーとオリゴマーの混合物、変性物、重合性官能基を有するオリゴマーなどであってよい。
【００２８】
活性光線硬化型インクジェットインクは、ゾルゲル相転移型であるため、光重合性化合物の少なくとも一部がエチレンオキサイド変性（メタ）アクリレート化合物であることが好ましい。エチレンオキサイド変性（メタ）アクリレート化合物は感光性が高く、インクが低温下でゲル化する際に、後述のカードハウス構造を形成しやすいからである。また、エチレンオキサイド変性（メタ）アクリレート化合物は、高温下で他のインク成分に対して溶解しやすく、硬化収縮も少ないことから、印刷物のカールも起こりにくい。
【００２９】
（メタ）アクリレート化合物は、重合性オリゴマーであってもよい。重合性オリゴマーの例には、エポキシ（メタ）アクリレートオリゴマー、脂肪族ウレタン（メタ）アクリレートオリゴマー、芳香族ウレタン（メタ）アクリレートオリゴマー、ポリエステル（メタ）アクリレートオリゴマー、および直鎖（メタ）アクリルオリゴマー等が含まれる。
【００３０】
不飽和二重結合を有する多官能モノマーとしては、エチレン基を分子中に複数有する化合物が挙げられる。エチレン基とは、（（メタ）アクリル基、ビニルエーテル基、アリルエーテル基、スチレン基、（メタ）アクリルアミド基等）を指し、好ましくは、アクリル基、メタクリル基、ビニルエーテル基、アリルエーテル基からなる群から選ばれる一種であることが好ましい。光重合を良好に行えるからである。
【００３１】
多官能の（メタ）アクリレート化合物の例には、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＰＯ付加物ジ（メタ）アクリレート、ヒドロキシピバリン酸ネオペンチルグリコールジ（メタ）アクリレート、ポリテトラメチレングリコールジ（メタ）アクリレート等の二官能モノマー；
トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、ペンタエリスリトールエトキシテトラ（メタ）アクリレート等の三官能以上の多官能モノマー等が含まれる。
【００３２】
（メタ）アクリレート化合物は、変性物であってもよい。変性物の例には、エチレンオキサイド変性トリメチロールプロパントリ（メタ）アクリレート、エチレンオキサイド変性ペンタエリスリトールテトラアクリレート等のエチレンオキサイド変性（メタ）アクリレート化合物；カプロラクトン変性トリメチロールプロパントリ（メタ）アクリレート等のカプロラクトン変性（メタ）アクリレート化合物；およびカプロラクタム変性ジペンタエリスリトールヘキサ（メタ）アクリレート等のカプロラクタム変性（メタ）アクリレート化合物等が含まれる。
なお、本明細書において、「（メタ）アクリレート」には、アクリレートモノマーおよび／またはアクリレートオリゴマー、メタアクリレートモノマーおよび／またはメタアクリレートオリゴマーが含まれる。
【００３３】
多官能のビニルエーテル化合物の例としては、以下のものが挙げられる。
（２個の重合性官能基を有する（二官能）ビニルエーテル化合物）
二官能のビニルエーテル化合物としては、例えば、エチレングリコールジビニルエーテル、ジエチレングリコールジビニルエーテル、トリエチレングリコールジビニルエーテル、プロピレングリコールジビニルエーテル、ジプロピレングリコールビニルエーテル、ブチレンジビニルエーテル、ジブチレングリコールジビニルエーテル、ネオペンチルグリコールジビニルエーテル、シクロヘキサンジオールジビニルエーテル、シクロヘキサンジメタノールジビニルエーテル、ノルボルニルジメタノールジビニルエーテル、イソバイニルジビニルエーテル、ジビニルレゾルシン、ジビニルハイドロキノン等を挙げることができる。
（３個の重合性官能基を有する（三官能）ビニルエーテル化合物）
三官能のビニルエーテル化合物としては、例えば、グリセリントリビニルエーテル、グリセリンエチレンオキシド付加物トリビニルエーテル（エチレンオキシドの付加モル数６）、トリメチロールプロパントリビニルエーテル、トリビニルエーテルエチレンオキシド付加物トリビニルエーテル（エチレンオキシドの付加モル数３）等を挙げることができる。
（４個以上の重合性官能基を有する（四官能以上の）ビニルエーテル化合物）
四官能以上のビニルエーテル化合物としては、例えば、ペンタエリスリトールトリビニルエーテル（ＬｏｇＰ  ２．０９）、ジトリメチロールプロパンヘキサビニルエーテル（ＬｏｇＰ  ３．４９）、それらのオキシエチレン付加物が挙げられる。
【００３４】
アリルエーテル基を有する化合物の例としては、フタル酸ジアリル、イソフタル酸ジアリルなどが挙げられる。
スチレン基を有する化合物の例としては、ジビニルベンゼン等があげられる。
（メタ）アクリルアミド基を有する化合物の例としては、Ｎ、Ｎ−エチレンビスアクリルアミド等が挙げられる。
【００３５】
実施形態に係るインクにおける光重合性化合物の含有量は、１〜９７質量％であることが好ましく、３０〜９５質量％であることがより好ましい。
【００３６】
［ゲル化剤］
活性光線硬化型インクジェットインクに含まれるゲル化剤は、インクを温度により可逆的にゾルゲル相転移させる機能を有する。そのようなゲル化剤は、少なくとも１）ゲル化温度よりも高い温度で、光重合性化合物や非重合性樹脂に溶解すること、２）ゲル化温度以下の温度で、インク中で結晶化すること、が好ましい。
【００３７】
ゲル化剤がインク中で結晶化するときに、ゲル化剤の結晶化物である板状結晶が三次元的に囲む空間を形成し、前記空間に光重合性化合物を内包することが好ましい。このように、板状結晶が三次元的に囲む空間に光重合性化合物が内包された構造を「カードハウス構造」ということがある。カードハウス構造が形成されると、液体の光重合性化合物を保持することができ、インク液滴をピニングすることができる。それにより、液滴同士の合一を抑制することができる。カードハウス構造を形成するには、インク中で溶解している光重合性化合物とゲル化剤とが相溶していることが好ましい。これに対して、インク中で溶解している光重合性化合物とゲル化剤とが相分離していると、カードハウス構造を形成しにくい場合がある。
【００３８】
インク液滴をインクジェット記録装置から安定に吐出するためには、ゾル状のインク（高温時）において、光重合性化合物とゲル化剤との相溶性が良好であることが必要である。さらに、高速印刷時においても安定に液滴同士の合一を抑制するには、インク液滴が記録媒体に着弾後、速やかにゲル化剤が結晶化し、強固なカードハウス構造を形成することが好ましい。
【００３９】
このようなゲル化剤の例には、
脂肪族ケトン化合物；
脂肪族エステル化合物；
パラフィンワックス、マイクロクリスタリンワックス、ペトロラクタム等の石油系ワックス；
キャンデリラワックス、カルナウバワックス、ライスワックス、木ロウ、ホホバ油、ホホバ固体ロウ、およびホホバエステル等の植物系ワックス；
ミツロウ、ラノリンおよび鯨ロウ等の動物系ワックス；
モンタンワックス、および水素化ワックス等の鉱物系ワックス；
硬化ヒマシ油または硬化ヒマシ油誘導体；
モンタンワックス誘導体、パラフィンワックス誘導体、マイクロクリスタリンワックス誘導体またはポリエチレンワックス誘導体等の変性ワックス；
ベヘン酸、アラキジン酸、ステアリン酸、パルミチン酸、ミリスチン酸、ラウリン酸、オレイン酸、およびエルカ酸等の高級脂肪酸；
ステアリルアルコール、ベヘニルアルコール等の高級アルコール；
１２−ヒドロキシステアリン酸等のヒドロキシステアリン酸；
１２−ヒドロキシステアリン酸誘導体；ラウリン酸アミド、ステアリン酸アミド、ベヘン酸アミド、オレイン酸アミド、エルカ酸アミド、リシノール酸アミド、１２−ヒドロキシステアリン酸アミド等の脂肪酸アミド（例えば日本化成社製  ニッカアマイドシリーズ、伊藤製油社製  ＩＴＯＷＡＸシリーズ、花王社製  ＦＡＴＴＹＡＭＩＤシリーズ等）；
Ｎ−ステアリルステアリン酸アミド、Ｎ−オレイルパルミチン酸アミド等のＮ−置換脂肪酸アミド；
Ｎ，Ｎ’−エチレンビスステアリルアミド、Ｎ，Ｎ’−エチレンビス−１２−ヒドロキシステアリルアミド、およびＮ，Ｎ’−キシリレンビスステアリルアミド等の特殊脂肪酸アミド；
ドデシルアミン、テトラデシルアミンまたはオクタデシルアミンなどの高級アミン；
ステアリルステアリン酸、オレイルパルミチン酸、グリセリン脂肪酸エステル、ソルビタン脂肪酸エステル、プロピレングリコール脂肪酸エステル、エチレングリコール脂肪酸エステル、ポリオキシエチレン脂肪酸エステル等の脂肪酸エステル化合物（例えば日本エマルジョン社製  ＥＭＡＬＬＥＸシリーズ、理研ビタミン社製  リケマールシリーズ、理研ビタミン社製  ポエムシリーズ等）；
ショ糖ステアリン酸、ショ糖パルミチン酸等のショ糖脂肪酸のエステル（例えばリョートーシュガーエステルシリーズ  三菱化学フーズ社製）；
ポリエチレンワックス、α−オレフィン無水マレイン酸共重合体ワックス等の合成ワックス（Ｂａｋｅｒ−Ｐｅｔｒｏｌｉｔｅ社製  ＵＮＩＬＩＮシリーズ等）；
ダイマー酸；
ダイマージオール（ＣＲＯＤＡ社製  ＰＲＩＰＯＲシリーズ等）；
ステアリン酸イヌリン等の脂肪酸イヌリン；
パルミチン酸デキストリン、ミリスチン酸デキストリン等の脂肪酸デキストリン（千葉製粉社製  レオパールシリーズ等）；
ベヘン酸エイコサン二酸グリセリル；
ベヘン酸エイコサンポリグリセリル（日清オイリオ社製  ノムコートシリーズ等）；
Ｎ−ラウロイル−Ｌ−グルタミン酸ジブチルアミド、Ｎ−（２−エチルヘキサノイル）−Ｌ−グルタミン酸ジブチルアミド等のアミド化合物（味の素ファインテクノより入手可能）；
１，３：２，４−ビス−Ｏ−ベンジリデン−Ｄ−グルシトール（ゲルオールＤ  新日本理化より入手可能）等のジベンジリデンソルビトール類；
特開２００５−１２６５０７号公報、特開２００５−２５５８２１号公報および特開２０１０−１１１７９０号公報に記載の低分子オイルゲル化剤；等が含まれる。
【００４０】
具体的なゲル化剤を以下の表にまとめる。
【表１】
2015033584.tif 000016
【００４１】
本実施形態に係る画像形成方法用の活性光線硬化型インクジェットインクには、ゲル化剤として、炭素数が１２以上のアルキル鎖を含む化合物が含まれる。ゲル化剤が、炭素数１２以上の直鎖アルキル基を含むことで、前述の「カードハウス構造」が形成されやすく、好ましい。ゲル化剤は、分岐鎖を有していてもよい。
【００４２】
炭素数が１２以上の直鎖アルキル基を含むゲル化剤の具体例には、炭素数が１２以上の直鎖アルキル基を有する、脂肪族ケトン化合物、脂肪族エステル化合物、高級脂肪酸、高級アルコール、脂肪酸アミド等が含まれる。
ただし、脂肪酸アミド等、アルキル鎖の末端に−ＯＨ、−ＣＯＯＨ等の極性基を有するゲル化剤は、ゾル状のインク中での安定性が悪く、析出したり、層分離したりすることがある。また、インクの硬化膜から、ゲル化剤が時間の経過とともに徐々に溶出することがある。そこで、ゲル化剤は、脂肪族ケトン化合物もしくは脂肪族エステル化合物であることが好ましい。つまり、下記一般式（Ｇ１）及び（Ｇ２）で表される化合物であることが好ましい。
一般式（Ｇ１）：Ｒ１−ＣＯ−Ｒ２
一般式（Ｇ２）：Ｒ３−ＣＯＯ−Ｒ４
一般式（Ｇ１）及び（Ｇ２）中、Ｒ１〜Ｒ４は、それぞれ独立に、炭素数１２以上の直鎖部分を有する炭化水素基を表す。Ｒ１〜Ｒ４は、分岐部分を有していてもよい。
一般式（Ｇ１）において、Ｒ１及びＲ２で表される炭化水素基は、それぞれ独立に、炭素原子数が１２以上２５以下の直鎖部分を含む脂肪族炭化水素基であることが好ましい。Ｒ１及びＲ２で表される脂肪族炭化水素基に含まれる直鎖部分の炭素原子数が１２未満であると、十分な結晶性を有しないためゲル化剤として機能しないだけでなく、前述のカードハウス構造において、光重合性化合物を内包するための十分な空間を形成できないおそれがある。一方、脂肪族炭化水素基に含まれる直鎖部分の炭素原子数が２５を超えると、融点が高くなりすぎるため、インクの射出温度を高くしなければ、インク中に溶解しなくなるおそれがある。
【００４３】
上記一般式（Ｇ１）で表される脂肪族ケトン化合物の例には、ジリグノセリルケトン（Ｃ２４−Ｃ２４）、ジベヘニルケトン（Ｃ２２−Ｃ２２、融点８８℃）、ジステアリルケトン（Ｃ１８−Ｃ１８、融点８４℃）、ジエイコシルケトン（Ｃ２０−Ｃ２０）、ジパルミチルケトン（Ｃ１６−Ｃ１６、融点８０℃）、ジミリスチルケトン（Ｃ１４−Ｃ１４）、ジラウリルケトン（Ｃ１２−Ｃ１２、融点６８℃）、ラウリルミリスチルケトン（Ｃ１２−Ｃ１４）、ラウリルパルミチルケトン（Ｃ１２−Ｃ１６）、ミリスチルパルミチルケトン（Ｃ１４−Ｃ１６）、ミリスチルステアリルケトン（Ｃ１４−Ｃ１８）、ミリスチルベヘニルケトン（Ｃ１４−Ｃ２２）、パルミチルステアリルケトン（Ｃ１６−Ｃ１８）、バルミチルベヘニルケトン（Ｃ１６−Ｃ２２）、ステアリルベヘニルケトン（Ｃ１８−Ｃ２２）等が含まれる。
【００４４】
一般式（Ｇ１）で表される化合物の市販品の例には、１８−Ｐｅｎｔａｔｒｉａｃｏｎｔａｎｏｎ（ＡｌｆａＡｅｓｅｒ社製）、Ｈｅｎｔｒｉａｃｏｎｔａｎ−１６−ｏｎ（Ａｌｆａ Ａｅｓｅｒ社製）、１２−ｔｒｉｃｏｓａｎｏｎｅ（Ａｌｆａ Ａｅｓｅｒ社製）、カオーワックスＴ１（花王株式会社製）等が含まれる。
【００４５】
活性光線硬化型インクジェットインクに含まれる脂肪族ケトン化合物は、一種類のみであってもよく、二種類以上の混合物であってもよい。
【００４６】
一般式（Ｇ２）おいて、Ｒ３及びＲ４で表される炭化水素基は、特に制限されないが、炭素原子数１２以上２６以下の直鎖部分を含む脂肪族炭化水素基であることが好ましい。Ｒ３及びＲ４で表される脂肪族炭化水素基に含まれる直鎖部分の炭素原子数が１２以上２６以下であると、一般式（Ｇ１）で表される化合物と同様に、ゲル化剤に必要な結晶性を有しつつ、前述のカードハウス構造を形成でき、融点も高くなりすぎない。
【００４７】
一般式（Ｇ２）で表される脂肪族エステル化合物の例には、ベヘニン酸ベヘニル（Ｃ２１−Ｃ２２、融点７０℃）、イコサン酸イコシル（Ｃ１９−Ｃ２０）、ステアリン酸ステアリル（Ｃ１７−Ｃ１８、融点６０℃）、ステアリン酸パルミチル（Ｃ１７−Ｃ１６）、ステアリン酸ラウリル（Ｃ１７−Ｃ１２）、パルミチン酸セチル（Ｃ１５−Ｃ１６、融点５４℃）、パルミチン酸ステアリル（Ｃ１５−Ｃ１８）、ミリスチン酸ミリスチル（Ｃ１３−Ｃ１４、融点４３℃）、ミリスチン酸セチル（Ｃ１３−Ｃ１６、融点５０℃）、ミリスチン酸オクチルドデシル（Ｃ１３−Ｃ２０）、オレイン酸ステアリル（Ｃ１７−Ｃ１８）、エルカ酸ステアリル（Ｃ２１−Ｃ１８）、リノール酸ステアリル（Ｃ１７−Ｃ１８）、オレイン酸ベヘニル（Ｃ１８−Ｃ２２）、セロチン酸ミリシル（Ｃ２５−Ｃ１６）、モンタン酸ステアリル（Ｃ２７−Ｃ１８）、モンタン酸ベヘニル（Ｃ２７−Ｃ２２）、リノール酸アラキジル（Ｃ１７−Ｃ２０）、トリアコンタン酸パルミチル（Ｃ２９−Ｃ１６）等が含まれる。
【００４８】
一般式（Ｇ２）で表される脂肪族エステル化合物の市販品の例には、ユニスターＭ−２２２２ＳＬ（日油株式会社製）、ユニスターＭ−９６７６（日油株式会社製）、エキセパールＳＳ（花王株式会社製、融点６０℃）、ＥＭＡＬＥＸＣＣ−１８（日本エマルジョン株式会社製）、アムレプスＳＳ（高級アルコール工業株式会社製）、アムレプスＰＣ（高級アルコール工業株式会社製）、エキセパールＭＹ−Ｍ（花王株式会社製）、スパームアセチ（日油株式会社製）、ＥＭＡＬＥＸ ＣＣ−１０（日本エマルジョン株式会社製）等が含まれる。これらの市販品は、二種類以上の混合物であることが多いため、必要に応じて分離・精製してもよい。
【００４９】
活性光線硬化型インクジェットインクに含まれる脂肪族エステル化合物は、一種類のみであってもよく、二種類以上の混合物であってもよい。
【００５０】
活性光線硬化型インクジェットインクに含まれるゲル化剤の量は、インク全量に対して０．５〜７．０質量％が好ましく、更に好ましくは１〜５質量％である。０．５質量％未満であると、インク液滴をゲル化（温度によるゾルゲル相転移）させることができず、７質量％を超えると、光硬化後の硬化膜の硬度が不十分で、画像表面に傷がつきやすいなどの問題が有る。
【００５１】
［光開始剤］
活性光線硬化型インクジェットインクは、必要に応じて光開始剤を更に含んでもよい。
光開始剤は、分子内結合開裂型と分子内水素引き抜き型とがある。分子内結合開裂型の光開始剤の例には、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン系；
ベンゾイン、ベンゾインメチルエーテル、ベンゾインイソプロピルエーテル等のベンゾイン類；
２，４，６−トリメチルベンゾインジフェニルホスフィンオキシド等のアシルホスフィンオキシド系；
ベンジル及びメチルフェニルグリオキシエステル等が含まれる。
【００５２】
分子内水素引き抜き型の光開始剤の例には、ベンゾフェノン、ｏ−ベンゾイル安息香酸メチル−４−フェニルベンゾフェノン、４，４’−ジクロロベンゾフェノン、ヒドロキシベンゾフェノン、４−ベンゾイル−４’−メチル−ジフェニルサルファイド、アクリル化ベンゾフェノン、３，３’，４，４’−テトラ（ｔ−ブチルペルオキシカルボニル）ベンゾフェノン、３，３’−ジメチル−４−メトキシベンゾフェノン等のベンゾフェノン系；
２−イソプロピルチオキサントン、２，４−ジメチルチオキサントン、２，４−ジエチルチオキサントン、２，４−ジクロロチオキサントン等のチオキサントン系；
ミヒラ−ケトン、４，４’−ジエチルアミノベンゾフェノン等のアミノベンゾフェノン系；
１０−ブチル−２−クロロアクリドン、２−エチルアンスラキノン、９，１０−フェナンスレンキノン、カンファーキノン等が含まれる。
【００５３】
中でもアシルホスフィンオキシドやアシルホスフォナートは、感度の面から、好ましく用いることができる。
【００５４】
具体的には、ビス（２，４，６−トリメチルベンゾイル）−フェニルホスフィンオキサイド、ビス（２，６−ジメトキシベンゾイル）−２，４，４−トリメチル−ペンチルホスフィンオキサイド等が好ましい。
【００５５】
光開始剤の好ましい添加量は、インク組成物全体の０．１〜１０質量％、特に好ましくは２〜８質量％である。
【００５６】
活性光線硬化型インクジェットインクは、光開始剤として、光酸発生剤を含んでもよい。光酸発生剤の例には、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。
【００５７】
活性光線硬化型インクジェットインクは、必要に応じて光開始剤助剤や重合禁止剤等を更に含んでもよい。光開始剤助剤は、第３級アミン化合物であってよく、芳香族第３級アミン化合物が好ましい。芳香族第３級アミン化合物の例には、Ｎ，Ｎ−ジメチルアニリン、Ｎ，Ｎ−ジエチルアニリン、Ｎ，Ｎ−ジメチル−ｐ−トルイジン、Ｎ，Ｎ−ジメチルアミノ−ｐ−安息香酸エチルエステル、Ｎ，Ｎ−ジメチルアミノ−ｐ−安息香酸イソアミルエチルエステル、Ｎ，Ｎ−ジヒドロキシエチルアニリン、トリエチルアミン及びＮ，Ｎ−ジメチルヘキシルアミン等が含まれる。なかでも、Ｎ，Ｎ−ジメチルアミノ−ｐ−安息香酸エチルエステル、Ｎ，Ｎ−ジメチルアミノ−ｐ−安息香酸イソアミルエチルエステルが好ましい。これらの化合物は、単独で用いられてもよいし、２種類以上が併用されてもよい。
【００５８】
重合禁止剤の例には、（アルキル）フェノール、ハイドロキノン、カテコール、レゾルシン、ｐ−メトキシフェノール、ｔ−ブチルカテコール、ｔ−ブチルハイドロキノン、ピロガロール、１，１−ピクリルヒドラジル、フェノチアジン、ｐ−ベンゾキノン、ニトロソベンゼン、２，５−ジ−ｔｅｒｔ−ブチル−ｐ−ベンゾキノン、ジチオベンゾイルジスルフィド、ピクリン酸、クペロン、アルミニウムＮ−ニトロソフェニルヒドロキシルアミン、トリ−ｐ−ニトロフェニルメチル、Ｎ−（３−オキシアニリノ−１，３−ジメチルブチリデン）アニリンオキシド、ジブチルクレゾール、シクロヘキサノンオキシムクレゾール、グアヤコール、ｏ−イソプロピルフェノール、ブチラルドキシム、メチルエチルケトキシム、シクロヘキサノンオキシム等が含まれる。
【００５９】
［色材］
インクジェットインクは、各種公知の染料と顔料の少なくとも１つ以上を更に含有してもよい。これらのうち、特に顔料を含有することが好ましい。
【００６０】
インクジェットインクに含まれうる顔料を、以下に列挙する。
Ｃ．Ｉ．Ｐｉｇｍｅｎｔ  Ｙｅｌｌｏｗ  １，２，３，１２，１３，１４，１６，１７，７３，７４，７５，８１，８３，８７，９３，９５，９７，９８，１０９，１１４，１２０，１２８，１２９，１３８，１５０，１５１，１５４，１５５，１８０，１８５，２１３
Ｃ．Ｉ．Ｐｉｇｍｅｎｔ  Ｒｅｄ  ５，７，１２，２２，３８，４８：１，４８：２，４８：４，４９：１，５３：１，５７：１，６３：１，１０１，１１２，１２２，１２３，１４４，１４６，１６８，１８４，１８５，２０２
Ｃ．Ｉ．Ｐｉｇｍｅｎｔ  Ｖｉｏｌｅｔ  １９，２３
Ｃ．Ｉ．Ｐｉｇｍｅｎｔ  Ｂｌｕｅ  １，２，３，１５：１，１５：２，１５：３，１５：４，１８，２２，２７，２９，６０
Ｃ．Ｉ．Ｐｉｇｍｅｎｔ  Ｇｒｅｅｎ  ７，３６
Ｃ．Ｉ．Ｐｉｇｍｅｎｔ  Ｗｈｉｔｅ  ６，１８，２１
Ｃ．Ｉ．Ｐｉｇｍｅｎｔ  Ｂｌａｃｋ  ７
【００６１】
顔料の平均粒径は０．０８〜０．５μｍであることが好ましく、顔料の最大粒径は０．３〜１０μｍであり、好ましくは０．３〜３μｍである。顔料の粒径を調整することによって、インクジェット記録ヘッドのノズルの詰まりを抑制し、インクの保存安定性、インク透明性及び硬化感度を維持することができる。
【００６２】
一方、インクジェットインクに含まれうる染料は、油溶性染料等でありうる。油溶性染料は、以下の各種染料が挙げられる。マゼンタ染料の例には、ＭＳ  Ｍａｇｅｎｔａ  ＶＰ、ＭＳ  Ｍａｇｅｎｔａ  ＨＭ−１４５０、ＭＳ  Ｍａｇｅｎｔａ  ＨＳｏ−１４７（以上、三井東圧社製）、ＡＩＺＥＮＳＯＴ  Ｒｅｄ−１、ＡＩＺＥＮ  ＳＯＴ  Ｒｅｄ−２、ＡＩＺＥＮ  ＳＯＴＲｅｄ−３、ＡＩＺＥＮ  ＳＯＴ  Ｐｉｎｋ−１、ＳＰＩＲＯＮ  Ｒｅｄ  ＧＥＨ  ＳＰＥＣＩＡＬ（以上、保土谷化学社製）、ＲＥＳＯＬＩＮ  Ｒｅｄ  ＦＢ  ２００％、ＭＡＣＲＯＬＥＸ  Ｒｅｄ  Ｖｉｏｌｅｔ  Ｒ、ＭＡＣＲＯＬＥＸ  ＲＯＴ５Ｂ（以上、バイエルジャパン社製）、ＫＡＹＡＳＥＴ  Ｒｅｄ  Ｂ、ＫＡＹＡＳＥＴ  Ｒｅｄ  １３０、ＫＡＹＡＳＥＴ  Ｒｅｄ  ８０２（以上、日本化薬社製）、ＰＨＬＯＸＩＮ、ＲＯＳＥ  ＢＥＮＧＡＬ、ＡＣＩＤ  Ｒｅｄ（以上、ダイワ化成社製）、ＨＳＲ−３１、ＤＩＡＲＥＳＩＮ  Ｒｅｄ  Ｋ（以上、三菱化成社製）、Ｏｉｌ  Ｒｅｄ（ＢＡＳＦジャパン社製）が含まれる。
【００６３】
シアン染料の例には、ＭＳ  Ｃｙａｎ  ＨＭ−１２３８、ＭＳ  Ｃｙａｎ  ＨＳｏ−１６、Ｃｙａｎ  ＨＳｏ−１４４、ＭＳ  Ｃｙａｎ  ＶＰＧ（以上、三井東圧社製）、ＡＩＺＥＮ  ＳＯＴ  Ｂｌｕｅ−４（保土谷化学社製）、ＲＥＳＯＬＩＮ  ＢＲ．Ｂｌｕｅ  ＢＧＬＮ  ２００％、ＭＡＣＲＯＬＥＸ  Ｂｌｕｅ  ＲＲ、ＣＥＲＥＳ  Ｂｌｕｅ  ＧＮ、ＳＩＲＩＵＳ  ＳＵＰＲＡＴＵＲＱ．Ｂｌｕｅ  Ｚ−ＢＧＬ、ＳＩＲＩＵＳ  ＳＵＰＲＡ  ＴＵＲＱ．Ｂｌｕｅ  ＦＢ−ＬＬ  ３３０％（以上、バイエルジャパン社製）、ＫＡＹＡＳＥＴ  Ｂｌｕｅ  ＦＲ、ＫＡＹＡＳＥＴ  Ｂｌｕｅ  Ｎ、ＫＡＹＡＳＥＴ  Ｂｌｕｅ  ８１４、Ｔｕｒｑ．Ｂｌｕｅ  ＧＬ−５  ２００、Ｌｉｇｈｔ  Ｂｌｕｅ  ＢＧＬ−５  ２００（以上、日本化薬社製）、ＤＡＩＷＡ  Ｂｌｕｅ  ７０００、Ｏｌｅｏｓｏｌ  Ｆａｓｔ  Ｂｌｕｅ  ＧＬ（以上、ダイワ化成社製）、ＤＩＡＲＥＳＩＮ  Ｂｌｕｅ  Ｐ（三菱化成社製）、ＳＵＤＡＮ  Ｂｌｕｅ  ６７０、ＮＥＯＰＥＮ  Ｂｌｕｅ  ８０８、ＺＡＰＯＮ  Ｂｌｕｅ  ８０６（以上、ＢＡＳＦジャパン社製）等が含まれる。
【００６４】
イエロー染料の例には、ＭＳ  Ｙｅｌｌｏｗ  ＨＳｍ−４１、Ｙｅｌｌｏｗ  ＫＸ−７、Ｙｅｌｌｏｗ  ＥＸ−２７（以上、三井東圧社製）、ＡＩＺＥＮ  ＳＯＴ  Ｙｅｌｌｏｗ−１、ＡＩＺＥＮ  ＳＯＴ  ＹｅｌｌｏＷ−３、ＡＩＺＥＮ  ＳＯＴ  Ｙｅｌｌｏｗ−６（以上、保土谷化学社製）、ＭＡＣＲＯＬＥＸ  Ｙｅｌｌｏｗ  ６Ｇ、ＭＡＣＲＯＬＥＸ  ＦＬＵＯＲ．Ｙｅｌｌｏｗ  １０ＧＮ（以上、バイエルジャパン社製）、ＫＡＹＡＳＥＴ  Ｙｅｌｌｏｗ  ＳＦ−Ｇ、ＫＡＹＡＳＥＴ  Ｙｅｌｌｏｗ２Ｇ、ＫＡＹＡＳＥＴ  Ｙｅｌｌｏｗ  Ａ−Ｇ、ＫＡＹＡＳＥＴ  Ｙｅｌｌｏｗ  Ｅ−Ｇ（以上、日本化薬社製）、ＤＡＩＷＡ  Ｙｅｌｌｏｗ  ３３０ＨＢ（ダイワ化成社製）、ＨＳＹ−６８（三菱化成社製）、ＳＵＤＡＮ  Ｙｅｌｌｏｗ  １４６、ＮＥＯＰＥＮ  Ｙｅｌｌｏｗ  ０７５（以上、ＢＡＳＦジャパン社製）等が含まれる。
【００６５】
ブラック染料の例には、ＭＳ  Ｂｌａｃｋ  ＶＰＣ（三井東圧社製）、ＡＩＺＥＮ  ＳＯＴ  Ｂｌａｃｋ−１、ＡＩＺＥＮ  ＳＯＴ  Ｂｌａｃｋ−５（以上、保土谷化学社製）、ＲＥＳＯＲＩＮ  Ｂｌａｃｋ  ＧＳＮ  ２００％、ＲＥＳＯＬＩＮ  ＢｌａｃｋＢＳ（以上、バイエルジャパン社製）、ＫＡＹＡＳＥＴ  Ｂｌａｃｋ  Ａ−Ｎ（日本化薬社製）、ＤＡＩＷＡ  Ｂｌａｃｋ  ＭＳＣ（ダイワ化成社製）、ＨＳＢ−２０２（三菱化成社製）、ＮＥＰＴＵＮＥ  Ｂｌａｃｋ  Ｘ６０、ＮＥＯＰＥＮ  Ｂｌａｃｋ  Ｘ５８（以上、ＢＡＳＦジャパン社製）等が含まれる。
【００６６】
顔料又は染料の含有量は、活性光線硬化型インクジェットインクに対して０．１〜２０質量％であることが好ましく、０．４〜１０質量％であることがより好ましい。顔料又は染料の含有量が少なすぎると、得られる画像の発色が十分ではなく、多すぎるとインクの粘度が高くなり、射出性が低下するからである。
【００６７】
また、インクジェットインクは、分散助剤として、各種顔料に応じたシナージストを含有していてもよい。分散剤及び分散助剤の合計量は、顔料に対して１〜５０質量％であることが好ましい。
【００６８】
顔料は、インクジェットインク中に分散していなければならない。そのため、インクジェットインクは、顔料分散液を調製し、更に顔料分散液と他のインク成分とを混合することで得ることが好ましい。
【００６９】
顔料分散液は、分散媒体に顔料を分散して調製することができる。顔料の分散は、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等を用いて行えばよい。また、顔料の分散を行う際に、分散剤を添加することも可能である。分散剤としては、高分子分散剤を用いることが好ましく、高分子分散剤としてはＡｖｅｃｉａ社のＳｏｌｓｐｅｒｓｅシリーズや、味の素ファインテクノ社のＰＢシリーズが挙げられる。
【００７０】
顔料分散液の分散媒体は、溶剤又は重合性化合物でありうるが；本発明におけるインクジェットインクは、記録媒体に着弾した直後にゲル化することが好ましいので、無溶剤であることが好ましい。また、溶剤が硬化画像に残ってしまうと、耐溶剤性の劣化、残留する溶剤から有機化合物（ＶＯＣ）が揮発する問題が生じるので、無溶剤インクであることが好ましい。よって、顔料分散液の分散媒体は、溶剤ではなく重合性化合物、なかでも最も粘度の低いモノマーを選択することが分散適性上好ましい。
【００７１】
［その他の成分］
活性光線硬化型インクジェットインクは、必要に応じて他の成分を更に含んでもよい。他の成分は、各種添加剤や他の樹脂等であってよい。添加剤の例には、界面活性剤、レベリング添加剤、マット剤、紫外線吸収剤、赤外線吸収剤、抗菌剤、インクの保存安定性を高めるための塩基性化合物等も含まれる。塩基性化合物の例には、塩基性アルカリ金属化合物、塩基性アルカリ土類金属化合物、アミン等の塩基性有機化合物等が含まれる。他の樹脂の例には、硬化膜の物性を調整するための樹脂等が含まれ、例えばポリエステル系樹脂、ポリウレタン系樹脂、ビニル系樹脂、アクリル系樹脂、ゴム系樹脂、及びワックス類等が含まれる。
【００７２】
［ゾルゲル相転移型のインクジェットインク］
活性光線硬化型インクジェットインクは、前述のようにゲル化剤を含むため、温度により可逆的にゾルゲル相転移する。ゾルゲル相転移する光硬化型インクは、高温（例えば８０℃程度）では液体（ゾル）であるため、インクジェット記録ヘッドからゾル状態で吐出することができる。高温下で活性光線硬化型インクジェットインクを吐出すると、インク液滴（ドット）が記録媒体に着弾した後、自然冷却されてゲル化する。これにより、隣り合うドット同士の合一を抑制し、画質を高めることができる。
【００７３】
インク液滴の射出性を高めるためには、高温下におけるインクの粘度が一定以下であることが好ましい。具体的には、活性光線硬化型インクジェットインクの、８０℃における粘度が３〜２０ｍＰａ・ｓであることが好ましい。一方、隣り合うドットの合一を抑制するためには、着弾後の常温下におけるインクの粘度が一定以上であることが好ましい。具体的には、活性光線硬化型インクジェットインクの２５℃における粘度は１０００ｍＰａ・ｓ以上であることが好ましい。
【００７４】
インクのゲル化温度は、５０℃以上１００℃以下であることが好ましく、５０℃以上７０℃以下であることがより好ましい。射出温度が８０℃近傍である場合に、インクのゲル化温度が７０℃を超えると、射出時にゲル化が生じやすいため射出性が低くなり、ゲル化温度が４０℃未満であると、記録媒体に着弾後、速やかにゲル化しないことがある。ゲル化温度とは、ゾル状態にあるインクを冷却する過程において、ゲル化して流動性が低下するときの温度である。
【００７５】
インクの８０℃における粘度、２５℃における粘度及びゲル化温度は、レオメータにより、インクの動的粘弾性の温度変化を測定することにより求めることができる。具体的には、インクを１００℃に加熱し、剪断速度１１．７（１／ｓ）、降温速度０．１℃／ｓの条件で２０℃まで冷却したときの、粘度の温度変化曲線を得る。そして、８０℃における粘度と２５℃における粘度は、粘度の温度変化曲線において８０℃、２５℃における粘度をそれぞれ読み取ることにより求めることができる。ゲル化温度は、粘度の温度変化曲線において、粘度が２００ｍＰａ・ｓとなる温度として求めることができる。
【００７６】
レオメータは、Ａｎｔｏｎ Ｐａａｒ社製  ストレス制御型レオメータ  ＰｈｙｓｉｃａＭＣＲシリーズを用いることができる。コーンプレートの直径は７５ｍｍ、コーン角は１．０°とすることができる。
【００７７】
［インクジェットインクの製造方法］
活性光線硬化型インクジェットインクは、前述の光硬化性化合物と、ゲル化剤とを含む各成分を、加熱下において混合することにより得ることができる。好ましくは、一部の重合性化合物に色材（特に顔料）を分散させた顔料分散剤を用意し、顔料分散材と、他の重合性化合物を含む他のインク成分と混合することで得る。
【００７８】
＜インクジェット記録装置とそれを用いた画像記録方法＞
上述の重合析出発生によるノズル詰まりの問題は、ヘッドノズル径が３０μｍ以下のヘッドを用いて１〜４ｐｌの小液滴を吐出し１２００ｄｐｉ×１２００ｄｐｉ以上の解像度で印字する高精細な画像形成時に特に顕著となることを本発明者らは知見した。上述の実施形態に係るインクが用いられる画像形成方法は特に限定されないが、以下の画像形成方法において用いられることが好ましいことを本発明者らは見いだした。
【００７９】
即ち、実施形態に係る画像形成方法は、上述のインクを用いる画像形成方法であって、インクを５０〜１００℃の状態でインクジェットヘッドより吐出し、インクが記録材料に着弾する時の記録材料の温度を、インクのゾルゲル相転移温度の−２０〜−１０℃の範囲内とする画像形成方法である。実施形態に係る画像形成方法は、少なくとも以下の２工程を含む。
（１）活性光線硬化型インクジェットインクを、インクジェット記録ヘッドから吐出させて記録媒体上に付着させる工程
（２）前記記録媒体上に着弾した液滴にＵＶ光源からの光を照射して前記インク液滴を硬化させる工程
【００８０】
［（１）工程について］
活性光線硬化型インクジェットインクは、上述のインクジェットインクであればよい。
インクジェット記録ヘッド部でインク液滴を射出する。インク液滴の射出性を高めるためには、インクジェット記録ヘッド内のインクジェットインクの温度を、ゲル化温度よりも１０〜３０℃高い温度に設定することが好ましい。インクジェット記録ヘッド内のインク温度が、（ゲル化温度＋１０）℃未満であると、インクジェット記録ヘッド内もしくはノズル表面でインクがゲル化して、インク液滴の射出性が低下しやすい。一方、インクジェット記録ヘッド内のインクの温度が（ゲル化温度＋３０）℃を超えると、インクが高温になりすぎるため、インク成分が劣化することがある。
そのため、インクジェット記録ヘッド、インクジェット記録ヘッドに接続したインク流路又はインク流路に接続したインクタンク中の少なくともいずれかに設けられた加熱部位によってインクジェットインクを加熱して、前記温度のインクジェットインク液滴を吐出すればよい。
【００８１】
インクジェット記録ヘッドの各ノズルから吐出される１滴あたりの液滴量は、画像の解像度にもよるが、０．５〜１０ｐｌであることが好ましく、高精細の画像を形成するためには、０．５〜４．０ｐｌであることがより好ましい。その為にはインクジェット記録ヘッドのノズル径が３０μｍ未満のヘッドを使用して記録することが必要となるが、上述のインクを用いることで、ノズル径のヘッドで記録した場合にも、非常に安定に再現性良く高精細な画像を形成できる。
【００８２】
記録媒体に着弾したインク液滴は冷却されてゾルゲル相転移により速やかにゲル化する。これにより、インク液滴が拡散せずに、ピニングすることができる。更には、上述したように、光重合性化合物の酸素阻害を低減することができる。
記録媒体は、紙であってもよいし、樹脂フィルムであってもよい。紙の例には、印刷用コート紙、印刷用コート紙Ｂなどが含まれる。また、樹脂フィルムの例には、ポリエチレンテレフタレートフィルムや塩化ビニルフィルムなどが含まれる。
【００８３】
インクジェット記録ヘッドからインク液滴を吐出することによって、記録媒体上にインク液滴が付着する。インク液滴が着弾する際の記録媒体の温度は、当該インクのゲル化温度よりも１０〜２０℃低い温度に設定されていることが好ましい。記録媒体の温度が低すぎると、インク液滴が過剰に迅速にゲル化してピニングしてしまうため、インク液滴のレベリングが十分に生じず、画像光沢が低下することがある。一方で、記録媒体の温度が高すぎると、インク液滴がゲル化しにくくなり、インク液滴の隣り合うドット同士が混じりあうことがある。記録媒体の温度を適切に調整することで、インク液滴の隣り合うドット同士が混じり合わない程度の適度なレベリングと、適切なピニングとが実現される。
【００８４】
光硬化型インクジェットインクでは、インク溶媒中にゲル化剤が安定して溶解しているから、記録媒体を温度調整することにより、画像の光沢を調整することができる。インク溶媒中で安定に存在できないと、吐出中にゲル化剤の一部が析出してノズル詰まりを起こしてしまい画質が低下する。また、インクが記録媒体に着弾後にゲル化剤の結晶化が遅れると記録媒体の温度調節をしてもドット同士の混じり合いが起こることで、画像が低下する。
【００８５】
記録媒体の搬送速度は、４０〜１２０ｍ／ｍｉｎであることが好ましい。搬送速度が速いほど画像形成速度が速まるので好ましいが、搬送速度が速すぎると、画像品質が低下したり、インクの光硬化（後述）が不十分になったりする。
【００８６】
実施形態に係る画像形成方法は、特にインクジェットヘッドのノズル径が３０μｍ以下であるヘッドを用いて、画像を形成する場合に、従来の方法よりも射出安定性に優れた画像形成方法である。
【００８７】
［（２）工程について］
記録媒体に着弾したインク液滴に光を照射することで、インク液滴に含有される光重合性化合物が架橋又は重合してインク液滴が硬化して、画像となる。
【００８８】
記録媒体に付着したインク液滴に照射する光は、ＬＥＤ光源からの紫外線であることが好ましい。具体的には、Ｐｈｏｓｅｏｎ  Ｔｅｃｈｎｏｌｏｇｙ社製  ３９５ｎｍ、水冷ＬＥＤを用いることができる。紫外線の光源としては、メタルハライドランプ等もありうるが、ＬＥＤを光源とすることで、光源の輻射熱によってインク液滴が溶けることによる、インク液滴の硬化膜表面の硬化不良を防ぐという効果が得られる。
【００８９】
光源としてのＬＥＤは、インク液滴を硬化させるために、３７０〜４１０ｎｍの紫外線を画像表面におけるピーク照度が０．５〜１０Ｗ／ｃｍ２となるように設置することが好ましく、１〜５Ｗ／ｃｍ２となるように設置することがより好ましい。これら条件を満たす照射条件で露光する場合には、記録媒体の搬送速度を５０ｍ／ｍｉｎ以上（〜１２０ｍ／ｍｉｎ）とすることが好ましい。光源の輻射熱がインク液滴に照射されることを抑制するためである。
【００９０】
インク液滴への光照射は、隣り合うインク液滴同士が合一するのを抑制するために、インク液滴が記録媒体上に付着した後１０秒以内、好ましくは０．００１秒〜５秒以内、より好ましくは０．０１秒〜２秒以内に行うことが好ましい。光照射は、ヘッドキャリッジに収容された全てのインクジェット記録ヘッドからインク液滴を吐出した後に行われることが好ましい。
【００９１】
［インクジェット記録装置について］
本発明の画像記録方法は、光硬化型インクジェット方式のインクジェット記録装置を用いて行うことができる。光硬化型インクジェット方式のインクジェット記録装置には、ライン記録方式（シングルパス記録方式）のものと、シリアル記録方式のものと、がある。求められる画像の解像度や記録速度に応じて選択されればよいが、高速記録の観点では、ライン記録方式（シングルパス記録方式）が好ましい。
【００９２】
図１Ａ，図１Ｂは、ライン記録方式のインクジェットプリンタの要部の構成の一例を示す図である。このうち、図１Ａは側面図であり、図１Ｂは上面図である。図１Ａ，図１Ｂに示されるように、インクジェットプリンタ１０は、複数のインクジェット記録ヘッド１４を収容するヘッドキャリッジ１６と、ヘッドキャリッジ１６に接続したインク流路３０と、インク流路３０を通じて供給するインクを貯留するインクタンク３１と、記録媒体１２の全幅を覆い、かつヘッドキャリッジ１６の（記録媒体の搬送方向）下流側に配置された活性光線照射部１８と、記録媒体１２の下面に配置された温度制御部１９（１９ａ及び１９ｂ）と、を有する。本発明においては、インクタンク３１からインクジェット記録ヘッド１４までの少なくとも一部に加熱部位を設けていることが好ましく、より好ましくはインクタンク３１およびインクジェット記録ヘッド１４に加熱部位が設けられていることが好ましい。
【００９３】
ヘッドキャリッジ１６は、インクを貯留するインクタンク３１とインク流路３０を介して接続されている。ヘッドキャリッジ１６は、記録媒体１２の全幅を覆うように固定配置されており、各色ごとに設けられた複数のインクジェット記録ヘッド１４を収容する。インクジェット記録ヘッド１４にはインクが供給されるようになっている。たとえば、インクジェットプリンタ１０に着脱自在に装着された不図示のインクカートリッジなどから、直接または不図示のインク供給手段によりインクが供給されるようになっていてもよい。
【００９４】
インクジェット記録ヘッド１４は、各色ごとに、記録媒体１２の搬送方向に複数配置される。記録媒体１２の搬送方向に配置されるインクジェット記録ヘッド１４の数は、インクジェット記録ヘッド１４のノズル密度と、印刷画像の解像度によって設定される。例えば、液滴量２ｐｌ、ノズル密度３６０ｄｐｉのインクジェット記録ヘッド１４を用いて１４４０ｄｐｉの解像度の画像を形成する場合には、記録媒体１２の搬送方向に対して４つのインクジェット記録ヘッド１４をずらして配置すればよい。また、液滴量６ｐｌ、ノズル密度３６０ｄｐｉのインクジェット記録ヘッド１４を用いて７２０×７２０ｄｐｉの解像度の画像を形成する場合には、２つのインクジェット記録ヘッド１４をずらして配置すればよい。ｄｐｉとは、２．５４ｃｍ当たりのインク滴（ドット）の数を表す。
【００９５】
活性光線照射部１８は、記録媒体１２の全幅を覆い、かつ記録媒体の搬送方向についてヘッドキャリッジ１６の下流側に配置されている。活性光線照射部１８は、インクジェット記録ヘッド１４により吐出されて、記録媒体１２に着弾した液滴に活性光線を照射し、液滴を硬化させる。
【００９６】
活性光線が紫外線である場合、活性光線照射部１８（紫外線照射手段）の例には、蛍光管（低圧水銀ランプ、殺菌灯）、冷陰極管、紫外レーザー、数１００Ｐａ〜１ＭＰａまでの動作圧力を有する低圧、中圧、高圧水銀ランプ、メタルハライドランプおよびＬＥＤ等が含まれる。硬化性の観点から、照度１００ｍＷ／ｃｍ２以上の紫外線を照射する紫外線照射手段；具体的には、高圧水銀ランプ、メタルハライドランプおよびＬＥＤ等が好ましい。紫外線照射手段は、消費電力が少なく、さらに輻射熱も少ないとの観点から、ＬＥＤが特に好ましい。紫外線照射手段であるＬＥＤの具体例には、Ｐｈｏｓｅｏｎ  Ｔｅｃｈｎｏｌｏｇｙ社製  ３９５ｎｍ、水冷ＬＥＤ等が含まれる。
【００９７】
活性光線が電子線である場合、活性光線照射部１８（電子線照射手段）の例には、スキャニング方式、カーテンビーム方式、ブロードビーム方式等の電子線照射手段が含まれるが、処理能力の観点から、カーテンビーム方式の電子線照射手段が好ましい。電子線照射手段の例には、日新ハイボルテージ（株）製の「キュアトロンＥＢＣ−２００−２０−３０」、ＡＩＴ（株）製の「Ｍｉｎ−ＥＢ」等が含まれる。
【００９８】
温度制御部１９（１９ａ及び１９ｂ）は、記録媒体１２の下面に配置されており、記録媒体１２を所定の温度に維持する。温度制御部１９は、例えば各種ヒータ等でありうる。
【００９９】
以下、ライン記録方式のインクジェットプリンタ１０を用いた画像記録方法を説明する。記録媒体１２を、インクジェットプリンタ１０のヘッドキャリッジ１６と温度制御部１９ａとの間に搬送する。一方で、記録媒体１２を、温度制御部１９ａにより所定の温度に調整する。次いで、ヘッドキャリッジ１６のインクジェット記録ヘッド１４から加熱部位によって加熱されたインクを吐出して、記録媒体１２上に付着（着弾）させる。そして、活性光線照射部１８により、記録媒体１２上に付着したインク滴に活性光線を照射して硬化させる。
【０１００】
インクジェット記録ヘッド１４からインクを吐出する際の、インクジェット記録ヘッド１４内のインクの温度は、インクの吐出性を高めるためには、当該インクのゲル化温度よりも１０〜３０℃高い温度に設定されることが好ましい。インクジェット記録ヘッド１４内のインク温度が、（ゲル化温度＋１０）℃未満であると、インクジェット記録ヘッド１４内もしくはノズル表面でインクがゲル化して、インクの吐出性が低下しやすい。一方、インクジェット記録ヘッド１４内のインクの温度が（ゲル化温度＋３０）℃を超えると、インクが高温になりすぎるため、インク成分が劣化することがある。
【０１０１】
インクジェット記録ヘッド１４の各ノズルから吐出される１滴あたりの液滴量は、画像の解像度にもよるが、高解像度の画像を形成するためには、０．５ｐｌ〜１０ｐｌであることが好ましく、１ｐｌ〜４．０ｐｌであることがより好ましい。
【０１０２】
活性光線照射部１８からの活性光線の照射は、隣り合うインク滴同士が合一するのを抑制するために、インク滴が記録媒体上に付着した後１０秒以内、好ましくは０．００１秒〜５秒以内、より好ましくは０．０１秒〜２秒以内に行うことが好ましい。活性光線の照射は、ヘッドキャリッジ１６に収容された全てのインクジェット記録ヘッド１４からインクを吐出した後に行われることが好ましい。このとき、温度制御部１９ｂで記録媒体１２の温度を適宜調整する。このときの記録媒体１２の温度は、インク吐出時の記録媒体１２の温度；つまり温度制御部１９ａで調整する温度と同一であってもよく、異なってもよい。
【０１０３】
活性光線が電子線である場合、電子線照射の加速電圧は、十分な硬化を行うためには、３０〜２５０ｋＶとすることが好ましく、３０〜１００ｋＶとすることがより好ましい。加速電圧が１００〜２５０ｋＶである場合、電子線照射量は３０〜１００ｋＧｙであることが好ましく、３０〜６０ｋＧｙであることがより好ましい。
【０１０４】
インク硬化後の画像の総膜厚は、２〜２５μｍであることが好ましい。「総膜厚」とは、記録媒体に着弾したインクの硬化物の最大膜厚である。
【０１０５】
図２は、シリアル記録方式のインクジェットプリンタ２０の要部の構成の一例を示す図である。図２に示されるように、インクジェットプリンタ２０は、記録媒体の全幅を覆うように固定配置されたヘッドキャリッジ１６の代わりに、記録媒体の全幅よりも狭い幅であり、かつ複数のインクジェット記録ヘッド２４を収容するヘッドキャリッジ２６と、ヘッドキャリッジ２６を記録媒体１２の幅方向に可動させるためのガイド部２７と、を有する以外は図２と同様に構成されうる。
【０１０６】
シリアル記録方式のインクジェットプリンタ２０では、ヘッドキャリッジ２６がガイド部２７に沿って記録媒体１２の幅方向に移動しながら、ヘッドキャリッジ２６に収容されたインクジェット記録ヘッド２４からインクを吐出する。ヘッドキャリッジ２６が記録媒体１２の幅方向に移動しきった後（パス毎に）、記録媒体１２を搬送方向に送る。その後、活性光線照射部２８で活性光線を照射する。これらの操作以外は、前述のライン記録方式のインクジェットプリンタ１０とほぼ同様にして画像を記録する。
【０１０７】
本発明のインクジェット記録装置は、前記インクタンクから前記インクジェット記録ヘッドまでの少なくとも一部に加熱部位を有し、、前記インクジェット記録ヘッドおよび前記インク流路の全部または一部は金属部材からなるときに、上記本発明のインクジェットインクを含むと、局所的な熱重合反応が起こらず、射出安定性に優れる。金属材料は、ＡｌまたはＳＵＳであることが好ましい。前記インクジェット記録ヘッドは、ノズル径が３０μｍ以下であるときにも、射出安定性に優れたインクジェット記録装置である。
【実施例】
【０１０８】
以下に本発明について、実施例を挙げて具体的に説明するが、本発明はこれらによって限定されるものではない。【０１０９】
《光重合性化合物の調製》
光重合性化合物１〜光重合性化合物８、光重合性化合物１０１〜光重合性化合物１０８、１１３を以下の成分比で調製した。なお、化合物Ｂの割合は次式に示すように化合物Ａの質量に対する化合物Ｂの質量として求めた。
化合物Ｂの割合＝［化合物Ｂの質量部／化合物Ａの質量部］×１００
化合物Ａ（アクリレートモノマー）は、任意のアルコールとアクリル酸を用いて、図３に示すような一般的な「脱水エステル交換法」により作成できるがこの限りでない。その際に、反応させるアクリル酸の量を調整して、化合物Ａと化合物Ｂの比が表２〜表１６に示す通りになるように、各モノマーを合成した。【０１１０】
（実施例モノマー）
光重合性化合物１：トリプロピレングリコールジアクリレート（分子量３００）
化合物１Ａ：８９．０質量部
化合物１Ｂ：５．３質量部
化合物１Ｂの割合６．０％
光重合性化合物２：９ＥＯ変性トリメチロールプロパントリアクリレート（分子量６９３）
化合物２Ａ：７４．１質量部
化合物２Ｂ：９．３質量部
化合物２Ｂの割合１２．６％
光重合性化合物３：３ＰＯ変性トリメチロールプロパントリアクリレート（分子量４７１）
化合物３Ａ：８９．６質量部
化合物３Ｂ：６．５質量部
化合物３Ｂの割合７．３％
光重合性化合物４：ポリエチレングリコールジアクリレート（分子量５０８）
化合物４Ａ：９０．３質量部
化合物４Ｂ：５．５質量部
化合物４Ｂの割合６．１％
光重合性化合物５：トリシクロデカンジメタノールジアクリレート（分子量３０４）
化合物５Ａ：８６．７質量部
化合物５Ｂ：７．８質量部
化合物５Ｂの割合９．０％
光重合性化合物６：ジオキサングリコールジアクリレート（分子量３２６）
化合物６Ａ：８８．２質量部
化合物６Ｂ：８．１質量部
化合物６Ｂの割合９．２％
光重合性化合物７：トリス（２−ヒドロキシエチル）イソシアヌレートトリアクリレート（分子量４２３）
化合物７Ａ：７９．１質量部
化合物７Ｂ：８．９質量部
化合物７Ｂの割合１１．３％
光重合性化合物８：グリセリンプロポキシアクリレート（分子量４２８）
化合物８Ａ：８４．９質量部
化合物８Ｂ：７．６質量部
化合物８Ｂの割合９．０％【０１１１】
（比較例モノマー）
光重合性化合物１０１：トリプロピレングリコールジアクリレート（分子量３００）
化合物１０１Ａ：９５．９質量部
化合物１０１Ｂ：２．６質量部
化合物１０１Ｂの割合２．７％
光重合性化合物１０２：９ＥＯ変性トリメチロールプロパントリアクリレート（分子量６９３）
化合物１０２Ａ：８０．１質量部
化合物１０２Ｂ：２．６質量部
化合物１０２Ｂの割合３．２％
光重合性化合物１０３：３ＰＯ変性トリメチロールプロパントリアクリレート（分子量４７１）
化合物１０３Ａ：９１．２質量部
化合物１０３Ｂ：３．３質量部
化合物１０３Ｂの割合３．６％
光重合性化合物１０４：ポリエチレングリコールジアクリレート（分子量５０８）  
化合物１０４Ａ：９２．５質量部
化合物１０４Ｂ：２．１質量部
化合物１０４Ｂの割合２．３％
光重合性化合物１０５：トリシクロデカンジメタノールジアクリレート（分子量３０４）  
化合物１０５Ａ：８９．８質量部
化合物１０５Ｂ：２．９質量部
化合物１０５Ｂの割合３．２％
光重合性化合物１０６：ジオキサングリコールジアクリレート（分子量３２６）  
化合物１０６Ａ：９０．０質量部
化合物１０６Ｂ：２．４質量部
化合物１０６Ｂの割合２．７％
光重合性化合物１０７：トリス（2-ヒドロキシエチル）イソシアヌレートトリアクリレート（分子量４２３）  
化合物１０７Ａ：８１．４質量部
化合物１０７Ｂ：３．９質量部
化合物１０７Ｂの割合４．８％
光重合性化合物１０８：グリセリンプロポキシアクリレート（分子量４２８）  
化合物１０８Ａ：８９．８質量部
化合物１０８Ｂ：３．８質量部
化合物１０８Ｂの割合４．１％
光重合性化合物１１３：３ＰＯ変性トリメチロールプロパントリアクリレート（分子量４７１）
化合物１１３Ａ：７０．４質量部
化合物１１３Ｂ：１２．１質量部
化合物１１３Ｂの割合１７．１％【０１１２】
《顔料分散液の調製》
以下の手順で顔料分散液１〜４を調製した。以下２種の化合物をステンレスビーカーに入れ、６５℃のホットプレート上で加熱しながら１時間加熱攪拌溶解した。
アジスパーＰＢ８２４（味の素ファインテクノ社製）  ９質量部
光重合性化合物１  ７１質量部
室温まで冷却した後、これに下記のいずれかの顔料２０質量部を加えて、直径０．５ｍｍのジルコニアビーズ２００ｇと共にガラス瓶に入れ密栓した。これをペイントシェーカーにて下記時間分散処理した後、ジルコニアビーズを除去した。
顔料１：Ｐｉｇｍｅｎｔ  Ｂｌａｃｋ  ７（三菱化学社製、＃５２）  ５時間
顔料２：Ｐｉｇｍｅｎｔ  Ｂｌｕｅ  １５：４（大日精化製、クロモファインブルー６３３２ＪＣ）  ５時間
顔料３：Ｐｉｇｍｅｎｔ  Ｒｅｄ  １２２（大日精化製、クロモファインレッド６１１２ＪＣ）  ８時間
顔料４：Ｐｉｇｍｅｎｔ  Ｙｅｌｌｏｗ  １５０（ＬＡＮＸＥＳＳ社製、Ｅ４ＧＮ−ＧＴ  ＣＨ２００１５）  ８時間【０１１３】
また、上記「光重合性化合物１  ７１質量部」を「光重合性化合物１０２  ７１質量部」に置換えたことを除き、上記顔料分散液１〜４と同様にして、比較顔料分散液１〜４も調製した。【０１１４】
《インク組成物の調製》
表２〜表１６に記載されたインクの組成にしたがって、各成分と上記顔料分散液を各質量部混合して、８０℃に加熱して攪拌した。得られた溶液を加熱下において、ＡＤＶＡＴＥＣ社製テフロン（登録商標）３μｍメンブランフィルターで濾過を行った。そして、後述の評価基準に従って、画像について評価を行った。【０１１５】
硬化性オリゴマー（ポリエステルアクリレートオリゴマー）
ハイパーブランチポリエステルアクリレート（Ｅｔｅｒｃｕｒｅ６３６１-１００、Ｅｔｅｒｎａｌ  Ｃｈｅｍｉｃａｌ社製、２５℃における粘度：１５０〜２５０ｍＰａ・ｓ、官能基数：８）
ハイパーブランチポリエステルアクリレート（Ｅｔｅｒｃｕｒｅ６３６２-１００、Ｅｔｅｒｎａｌ  Ｃｈｅｍｉｃａｌ社製、２５℃における粘度：４００〜８００ｍＰａ・ｓ、官能基数：１２〜１５）
ポリエステルアクリレートオリゴマー（ＣＮ２２０３、サートマー社製、２５℃における粘度：３５０ｍＰａ・ｓ、官能基数：６）
ポリエステルアクリレートオリゴマー（Ｌａｒｏｍｅｒ  ＰＥ９０７４、ＢＡＳＦ社製、２５℃における粘度：１００００ｍＰａ・ｓ、官能基数：３）
（光開始剤）
ＳＰＥＥＤＣＵＲＥ  ＴＰＯ(ＤＫＳＨ社製）
ＩＴＸ（ＤＫＳＨ社製）
（界面活性剤）
ＫＦ−３５２（信越化学社製）
（増感助剤）
ＫａｙａｃｕｒｅＥＰＡ（日本化薬社製）【０１１６】
【表２】
2015033584.tif 000017
【表３】
2015033584.tif 000018
【表４】
2015033584.tif 000019
【表５】
2015033584.tif 000020
【表６】
2015033584.tif 000021
【表７】
2015033584.tif 000022
【表８】
2015033584.tif 000023
【表９】
2015033584.tif 000024
【表１０】
2015033584.tif 000025
【表１１】
2015033584.tif 000026
【表１２】
2015033584.tif 000027
【表１３】
2015033584.tif 000028
【表１４】
2015033584.tif 000029
【表１５】
2015033584.tif 000030
【表１６】
2015033584.tif 000031
【０１１７】
《インクジェット画像形成方法》
調製した各インク組成物を、ピエゾ型インクジェットノズルを備えたインクジェット記録ヘッドを有するインクジェット記録装置に装填した。この装置を用いて、菊半サイズのコート紙（ＯＫトップコート、王子製紙社製）に、画像記録を行った。なお、記録媒体の搬送速度は、表１７に示す速度で行った。
【表１７】
2015033584.tif 000032
【０１１８】
インク供給系は、インクタンク、インク流路、インクジェット記録ヘッド直前のサブインクタンク、金属フィルター付き配管、ピエゾヘッドからなる。インクタンク及び記録ヘッド内に設けられた加熱部位によって、インクタンクからヘッド部分までインクを９０℃に加熱する。インクタンクはSUS304、金属フィルターはSUS316製。ピエゾヘッドは、ノズル径２０μｍ・３６０ｄｐｉ解像度のヘッドを用いて、２．５ｐｌの液滴になるように電圧を印加し、ヘッドを各色４個ずつ用い吐出し、１４４０×１４４０ｄｐｉのYMCKのベタ画像を形成した。
また、表に示す一部の組成のインクを用いて、ノズル径３０μｍ・３６０ｄｐｉ解像度のヘッドを用いて、１４ｐｌの液滴になるように電圧を印加し、ヘッドを各色２個ずつ用い吐出し、７２０×７２０ｄｐｉのYMCKのベタ画像を形成した。
印字後、Ｐｈｏｓｅｏｎ  Ｔｅｃｈｎｏｌｏｇｙ社製ＬＥＤランプ（３９５ｎｍ、８Ｗ／ｃｍ２、ｗａｔｅｒ  ｃｏｏｌｅｄ  ｕｎｉｔ）で硬化した。ＬＥＤランプの管面から記録媒体までの距離を５０ｍｍとした（搬送方向の照射幅１００ｍｍ）。
インク導入後すぐに印字した場合と、インク供給系にインクを満たし４日間放置後（９０℃加熱のまま）に印字した場合に、下記の各種評価を行った。【０１１９】
《各種評価》
〈出射性〉
各実施例及び比較例のインクのYMCKベタ画像出力物について、白ヌケ（ノズル欠による）がないかを目視確認した。
○：白ヌケ無し
△：１，２箇所白ヌケがあるが、実用上問題ないレベル
×：白ヌケ多数発生
〈連続出射性〉
上記インクジェット記録装置を用いて、３０分間の連続ベタ出射を行った後、YMCKベタ画像出力物について、白ヌケ（ノズル欠による抜け）がないかを目視確認した。
○：白ヌケ無し
△：１，２箇所白ヌケがあるが、実用上問題ないレベル
×：白ヌケ多数発生
〈硬化性（鉛筆硬度）〉
各試料のＯＫトップ紙画像出力物について、１０枚目の１００％印字部を２５℃・６０％ＲＨの環境下に２４時間放置した後、ＪＩＳ−Ｋ−５４００に準じて表面の鉛筆硬度を測定し、下記の基準により硬化性の評価を行った。
○：鉛筆硬度２Ｈ以上
△：鉛筆硬度Ｈ〜Ｂ
×：鉛筆硬度２Ｂ以下
〈ゲル化剤溶解安定性〉
１００℃で４時間静置後の溶解状態を目視で観察した。
○：分離、析出なし
△：わずかに白く濁って見える
×：油玉が表面に集まっている（層分離している）
〈画質（文字品質）〉
各試料の画像出力物について、３ｐｔ明朝文字「希」を黒文字印字し、品質を目視評価した。
○：再現されている
△：一部文字の潰れが見られる
×：文字が潰れている【０１２０】
画像形成評価の結果を表１８に示す。
【表１８】
2015033584.tif 000033
【０１２１】
実施例に係るインク組成物は、いずれの評価項目においても良好な結果が得られた。【０１２２】
本願は、２０１３年９月９日出願の日本出願である特願２０１３−１８６２４９を基礎とするものであり、上記出願に含まれる明細書、図面および要約書の開示内容は、すべて本願に援用される。
【産業上の利用可能性】
【０１２３】
本発明によれば、局所的な熱重合反応が起こらない、活性光線硬化型インクジェットインクおよびそれを用いた画像形成方法が提供される。
【符号の説明】
【０１２４】
１０、２０  インクジェットプリンタ
１２  記録媒体
１４、２４  インクジェット記録ヘッド
１６、２６  ヘッドキャリッジ
１８、２８  活性光線照射部
１９  温度制御部
２７  ガイド部
【図１】
2015033584.tif 000040
【図２】
2015033584.tif 000041
【図３】
2015033584.tif 000042
【国際調査報告】
2015033584.tif 000043
2015033584.tif 000044